(57)【要約】【解決手段】  微細結晶子を有さない均質なアモルファス相で形成されてなる金−コバルト系アモルファス合金めっき皮膜、シアン化金塩を金基準で０．０１〜０．１ｍｏｌ／ｄｍ3の濃度、コバルト塩をコバルト基準で０．０２〜０．２ｍｏｌ／ｄｍ3の濃度、及びタングステン酸塩をタングステン基準で０．１〜０．５ｍｏｌ／ｄｍ3の濃度で含有する電気めっき液、及びこの電気めっき液を用いて金−コバルト系アモルファス合金めっき皮膜を形成する電気めっき方法。【効果】  本発明の金−コバルト系アモルファス合金めっき皮膜は、微細結晶を有さない均質なアモルファス相により形成されており、金本来の良好な接触抵抗値や化学的安定性を実用上問題にならない程度に維持しつつ、硬度が向上したものであることから、リレー等の電気・電子部品の接点材料として有用である。【選択図】  なし【特許請求の範囲】
【請求項１】
微細結晶を有さない均質なアモルファス相で形成されてなることを特徴とする金−コバルト系アモルファス合金めっき皮膜。
【請求項２】
金及びコバルトを含む金属成分を９６質量％以上、及び炭素を４質量％以下で含有すると共に、上記金属成分中の金及びコバルトの組成が、金及びコバルトの総量として９８質量％以上、かつ金／コバルト＝０．５〜１０．０（質量比）であることを特徴とする請求項１記載の金−コバルト系アモルファス合金めっき皮膜。
【請求項３】
上記金属成分として、更にタングステンを含有すると共に、上記金属成分中のタングステンの含有率が２質量％以下であることを特徴とする請求項２記載の金−コバルト系アモルファス合金めっき皮膜。
【請求項４】
接触抵抗が５ｍΩ以下であることを特徴とする請求項１乃至３のいずれか１項記載の金−コバルト系アモルファス合金めっき皮膜。
【請求項５】
ヌープ硬さがＨｋ＝２００以上であることを特徴とする請求項１乃至４のいずれか１項記載の金−コバルト系アモルファス合金めっき皮膜。
【請求項６】
シアン化金塩を金基準で０．０１〜０．１ｍｏｌ／ｄｍ3の濃度、コバルト塩をコバルト基準で０．０２〜０．２ｍｏｌ／ｄｍ3の濃度、及びタングステン酸塩をタングステン基準で０．１〜０．５ｍｏｌ／ｄｍ3の濃度で含有することを特徴とする電気めっき液。
【請求項７】
更に、錯化剤を含有することを特徴とする請求項６記載の電気めっき液。
【請求項８】
請求項６又は７記載の電気めっき液を用いて被めっき物上に金−コバルト系アモルファス合金めっき皮膜を形成することを特徴とする電気めっき方法。
【発明の詳細な説明】
【技術分野】
【０００１】
本発明は、電気機器部品の端子のめっき皮膜として有用であり、電気特性及び機械特性に優れた金−コバルト系アモルファス合金めっき皮膜、この金−コバルト系アモルファス合金めっき皮膜を成膜できる電気めっき液、及びこの電気めっき液を用いた電気めっき方法に関する。
【背景技術】
【０００２】
電気・電子部品のコネクター、小型リレー、プリント配線板などにおいて、特に、高信頼性を要求される部位の電気接点材料として、現在、硬質金めっき皮膜と呼ばれる金めっき皮膜が広く使用されている。硬質金めっき皮膜は、金にコバルト、ニッケル等が添加されたもので、金本来の良好な導電性や化学的安定性を低下させることなく皮膜の硬度を向上させたものである。この硬質金めっき皮膜は、金の微細結晶（２０〜３０ｎｍ）が結合した微細構造を有しており、この微細構造により、接点材料に要求される耐摩耗性を得るために最低限必要とされる硬さ（ヌープ硬さでＨｋ＝１７０程度）が得られるものと考えられる。
【０００３】
一方、近年の電子部品の小型化に伴い、電気接点のサイズも微小化しているが、このような微小接点において形成されるめっき皮膜も小サイズ化、薄膜化され、高い摩耗性を得るために更なる硬度の向上が求められている。
【０００４】
また、近い将来には、接点のサイズが上述した硬質金めっき皮膜の微細結晶のサイズに近づくものと考えられ、このような微細な接点上に、上述したような硬質金めっき皮膜を形成した場合、皮膜を構成する微細結晶の絶対数が少なくなるために、現在適用されている程度の大きさの接点上に硬質金めっき皮膜を形成した場合と同等の耐久性が得られなくなることが予想される。
【０００５】
なお、本発明に関連する先行技術文献情報としては、以下のものがある。
【特許文献１】特開昭６０−３３３８２号公報
【特許文献２】特開昭６２−２９０８９３号公報
【非特許文献１】川合慧，「金−ニッケル合金メッキの析出構造の研究」，金属表面技術，１９６８年，Ｖｏｌ．１９，Ｎｏ．１２，ｐ．４８７−４９１
【非特許文献２】清水保雄  他１名，「電析Ａｕ−Ｎｉ合金の微細構造と相に関する電子顕微鏡的研究」，金属表面技術，１９７６年，Ｖｏｌ．２７，Ｎｏ．１，ｐ．２０−２４
【非特許文献３】渡辺徹著，「ファインプレーティング  めっき膜の構造制御技術とその解析法」，技術情報協会，２００２年２月，ｐ２５６−２６２
【非特許文献４】小見崇  他２名，「Ｎｉ−Ｗ合金めっき皮膜の高Ｗ含有率化と皮膜特性」，金属表面技術，１９８８年，Ｖｏｌ．３９，Ｎｏ．１２，ｐ．８０９−８１２
【非特許文献５】渡辺徹，「めっき法による非晶質合金の形成機構」，表面技術，１９８９年，Ｖｏｌ．４０，Ｎｏ．３，ｐ．２１−２６
【発明の開示】
【発明が解決しようとする課題】
【０００６】
本発明は上記事情に鑑みなされたもので、良好な導電性や化学的安定性を有しつつ硬度が向上した耐摩耗性に優れた金−コバルト系アモルファス合金めっき皮膜、この金−コバルト系アモルファス合金めっき皮膜を成膜できる電気めっき液、及びこの電気めっき液を用いた電気めっき方法を提供することを目的とする。
【課題を解決するための手段】
【０００７】
本発明者は、上記目的を達成するため鋭意検討を重ねた結果、シアン化金塩、コバルト塩及びタングステン酸塩を所定濃度で含有し、好ましくは更に、有機酸又はその塩等の錯化剤を含有する電気めっき液を用いて電気めっきすることにより、微細結晶を有さない均質なアモルファス相で形成された金−コバルト系アモルファス合金めっき皮膜が得られ、この膜が、金本来の良好な接触抵抗値や化学的安定性を実用上問題にならない程度に維持しつつ、硬度が向上したものとなることを知見し、本発明をなすに至った。
【０００８】
従って、本発明は、微細結晶を有さない均質なアモルファス相で形成されてなることを特徴とする金−コバルト系アモルファス合金めっき皮膜、シアン化金塩を金基準で０．０１〜０．１ｍｏｌ／ｄｍ3の濃度、コバルト塩をコバルト基準で０．０２〜０．２ｍｏｌ／ｄｍ3の濃度、及びタングステン酸塩をタングステン基準で０．１〜０．５ｍｏｌ／ｄｍ3の濃度で含有することを特徴とする電気めっき液、並びにこの電気めっき液を用いて被めっき物上に金−コバルト系アモルファス合金めっき皮膜を形成することを特徴とする電気めっき方法を提供する。
【発明の効果】
【０００９】
本発明の金−コバルト系アモルファス合金めっき皮膜は、微細結晶を有さない均質なアモルファス相により形成されており、金本来の良好な接触抵抗値や化学的安定性を実用上問題にならない程度に維持しつつ、硬度が向上したものであることから、リレー等の電気・電子部品の接点材料として有用である。
【発明を実施するための最良の形態】
【００１０】
以下、本発明について更に詳しく説明する。
本発明の金−コバルト系アモルファス合金めっき皮膜は、微細結晶を有さない均質なアモルファス相で形成されている。
【００１１】
電気・電子部品の接点材料としては、接点同士が接触したときの電気抵抗が低くなければならず、また、接点材料の使用環境で変質しないことなどの化学的安定性が必要であり、その観点から、金系のめっき皮膜は有効である。一方、上述したような微小接点でも硬度を下げることがないめっき皮膜の微細構造としては、結晶性の構造よりもアモルファス相構造が理想的である。
【００１２】
本発明の金−コバルト系アモルファス合金めっき皮膜は、金とコバルトとを含むものであると共に、その微細構造は、微細結晶を有さない均質なアモルファス相構造であり、これらの特徴により、良好な接触抵抗値及び化学的安定性と共に、従来の金又は金合金めっき皮膜にはない高い硬度が達成される。このような微細結晶を有さないアモルファス相構造は、Ｘ線回折（ＸＲＤ）パターン、透過型電子顕微鏡（ＴＥＭ）像及び透過型高エネルギー電子線回折（ＴＨＥＥＤ）像により確認することができる。
【００１３】
本発明の金−コバルト系アモルファス合金めっき皮膜は、金属成分として金及びコバルトを含み、金属成分を９６質量％以上、好ましくは９６．５質量％以上、より好ましくは９７質量％以上、更に好ましくは９７．５質量％以上、特に好ましくは９８質量％の含有率で含有するものであることが好ましい。金属成分の含有率が９６質量％以上であれば、十分な電気的特性が得られ好ましい。また、金−コバルト系アモルファス合金めっき皮膜の導電性及び化学的安定性と硬度とがバランスよく得られる点から、金属成分中の金及びコバルトの組成が、金及びコバルトの総量として９８質量％以上、特に９９質量％以上、更には９９．５質量％以上であることが好ましく、また金とコバルトとの比（金／コバルト（質量比））が０．５以上、好ましくは１．０以上、より好ましくは２．０以上であり、１０．０以下、好ましくは９．０以下、より好ましくは８．０以下であることが好ましい。本発明の金−コバルト系アモルファス合金めっき皮膜にあっては、金の含有率が比較的少ない場合であっても十分な化学的安定性を有しており、高価な金の使用を減らしてめっき皮膜を適用する部品のコストを抑えることが可能となる。
【００１４】
また、本発明の金−コバルト系アモルファス合金めっき皮膜は、金属成分以外に炭素を４質量％以下、好ましくは３．５質量％以下、より好ましくは３質量％以下、更に好ましくは２質量％以下の含有率で含有していることが好ましい。
【００１５】
本発明の金−コバルト系アモルファス合金めっき皮膜は、シアン化金塩、コバルト塩及びタングステン酸塩を含有する電気めっき液を用いた電気めっきにより形成することができる。
【００１６】
この電気めっき液にはシアン化金塩、コバルト塩及びタングステン酸塩が含まれるが、シアン化金塩として具体的には、シアン化金カリウム、シアン化金ナトリウム、シアン化金リチウムなど、コバルト塩として具体的には、硫酸コバルト、硝酸コバルトなど、タングステン酸塩として具体的には、タングステン酸ナトリウム、タングステン酸カリウムなどが挙げられる。めっき液中のシアン化金塩濃度は金基準で０．０１〜０．１ｍｏｌ／ｄｍ3、好ましくは０．０１５〜０．０４ｍｏｌ／ｄｍ3、より好ましくは０．０２〜０．０３５ｍｏｌ／ｄｍ3、コバルト塩濃度はコバルト基準で０．０２〜０．２ｍｏｌ／ｄｍ3、好ましくは０．０５〜０．１ｍｏｌ／ｄｍ3、より好ましくは０．０７〜０．０８ｍｏｌ／ｄｍ3、タングステン酸塩濃度はタングステン基準で０．１〜０．５ｍｏｌ／ｄｍ3、好ましくは０．１５〜０．２５ｍｏｌ／ｄｍ3、より好ましくは０．１７〜０．１９ｍｏｌ／ｄｍ3である。
【００１７】
また、この電気めっき液は、更に錯化剤を含有することが好ましい。この錯化剤としては錯化作用及びｐＨ緩衝作用を有する有機酸又はその塩が挙げられ、有機酸及びその塩としてはクエン酸、酒石酸、リンゴ酸及びそれらのナトリウム塩、カリウム塩、アンモニウム塩などが挙げられる。めっき液中の錯化剤の濃度は０．１〜０．５ｍｏｌ／ｄｍ3、特に０．１７〜０．３４ｍｏｌ／ｄｍ3、とりわけ０．２４〜０．２７ｍｏｌ／ｄｍ3であることが好ましい。
【００１８】
なお、この電気めっき液は中性又は酸性、特に弱酸性であることが好ましく、その好適なｐＨは５以上、好ましくは６以上であって、１０以下、好ましくは９以下である。なお、ｐＨ調整には、ＮＨ3、硫酸などの従来公知のｐＨ調整剤を用いることができる。
【００１９】
電気めっき条件は、特に限定されるものではないが、めっき温度は５０〜８０℃、特に６５〜７５℃が好適である。また、電流密度は２ｍＡ／ｃｍ2以上、好ましくは５ｍＡ／ｃｍ2以上、より好ましくは１０ｍＡ／ｃｍ2以上であって、２００ｍＡ／ｃｍ2以下、好ましくは１５０ｍＡ／ｃｍ2以下、より好ましくは１００ｍＡ／ｃｍ2以下が好適である。また、アノードには白金等の不溶性アノードを用いることができる。また、コバルトをアノードとして用いてもよい。一方、被めっき物としては、電気配線などに用いられる銅などの金属材料が挙げられる。この金属材料は、金属基材又は非金属基材上に下地層として形成したものであってもよい。なお、攪拌の有無は問わないが、攪拌下でめっきすることが好ましく、また、パルス電流により電流を印加してもよい。
【００２０】
この電気めっき液を用いて電気めっきすることにより形成される金−コバルト系アモルファス合金めっき皮膜には、金属成分として金及びコバルトが含まれるが、金属成分として、更にタングステンが含まれる場合がある。この場合、タングステンの含有量は、電気めっき液中に相当量のタングステン（タングステン酸塩）が含まれているにもかかわらず比較的少量となり、金属成分中の含有率として、例えば、２質量％以下、特に１質量％以下、更には０．５質量％以下とすることができる。また、場合によっては痕跡程度、更にはめっき皮膜の組成分析で一般に用いられる分析手法では検出されないこともある。
【００２１】
従って、この電気めっき方法によれば、電気めっき液中の各成分の組成や電気めっき条件を適宜選定することによって、金、コバルト及びタングステンがいずれも検出されるアモルファス合金めっき皮膜、即ち、金−コバルト−タングステンアモルファス合金めっき皮膜と、タングステンが検出されない金−コバルトアモルファス合金めっき皮膜の双方が形成される。このタングステンが検出されない金−コバルトアモルファス合金めっき皮膜には、不純物量以上のタングステンではあるが、めっき皮膜の組成分析で一般に用いられる分析技術では検出されない程度の量のタングステンを含有するものが含まれる。
【００２２】
特に、金、コバルト及びタングステンを含む上記金−コバルト−タングステンアモルファス合金めっき皮膜は、含有する金属成分が金、コバルト及びタングステンのみからなるものであることが好ましいが、その場合であっても不純物量で他の金属成分は含有していてもよい。
【００２３】
本発明によれば、接触抵抗が５ｍΩ以下、特に４ｍΩ以下、とりわけ３ｍΩ以下、また、ヌープ硬さがＨｋ＝２００以上、特にＨｋ＝２１０以上という、優れた接触抵抗と硬度とを有する金−コバルト系アモルファス合金めっき皮膜を得ることができる。また、本発明の金−コバルト系アモルファス合金めっき皮膜は、３００℃以下のアニール処理では、微細結晶を有さない均質なアモルファス相が変化する（即ち、結晶化が起こって微細結晶が生成する）ことはなく、また、アニール処理前後の接触抵抗もほとんど変化しない。
【００２４】
本発明の金−コバルト系アモルファス合金めっき皮膜は、その優れた接触抵抗値及び化学的安定性と共に、従来の金又は金合金めっき皮膜にはない高い硬度を有するという特徴から、電磁開閉器、ブレーカー、サーモスタット、リレー、タイマー、各種スイッチ、プリント配線基板などの電気・電子部品の端子等の導通接点として有効である。
【実施例】
【００２５】
以下、実施例を示して本発明を具体的に説明するが、本発明は下記の実施例に制限されるものではない。なお、実施例において、各分析、測定の方法及び条件は、以下のとおりである。
【００２６】
ＸＲＤ
理学電機社製  ＲＩＮＴ−ＴＴＲによる：ＣｕＫα（５０ｋＶ／２００ｍＡ）
金属組成
日本電子社製ＪＡＸ−８６００による：ＥＤＳ−ＥＰＭＡ法
非金属元素測定
ＬＥＣＯ社製無機組成元素分析装置ＣＳ−４４４，ＴＣ−４３６による
ヌープ硬さ
ＪＩＳ  Ｚ  ２２５１に準じて測定：荷重４９．０ｍＮ（ＨＫ０．００５）  荷重保持時間５秒
接触抵抗
山崎精機製電気接点シミュレータＣＲＳ−１１２−ＡＬによる：四端子法で、荷重１Ｎ、印加電流１０ｍＡの条件で測定
耐摩耗性試験
山崎精機製電気接点シミュレータＣＲＳ−１１２−ＡＬ＋回転摺動装置：硬質金めっき済みプローブをめっき試料に接触させ、速度５５ｒｐｍ、荷重５０ｇｆで回転摺動。一定回転数毎にプローブと試料の接触抵抗を測定。
【００２７】
［実施例１〜３］
ＫＡｕ（ＣＮ）2を０．０３５ｍｏｌ／ｄｍ3、ＣｏＳＯ4・７Ｈ2Ｏを０．０７６ｍｏｌ／ｄｍ3、Ｎａ2ＷＯ4・２Ｈ2Ｏを０．１８２ｍｏｌ／ｄｍ3、クエン酸を０．２５８ｍｏｌ／ｄｍ3含有し、アンモニア水及び硫酸によりｐＨを６に調整した電気めっき液を用い、温度７０℃、電流密度４０ｍＡ／ｃｍ2（実施例１）、１０ｍＡ／ｃｍ2（実施例２）、５ｍＡ／ｃｍ2（実施例３）で純度９９．９６％の銅板上に金−コバルト系アモルファス合金めっき皮膜（膜厚５μｍ）を形成した。なお、アノードには白金板を用い、めっき中のめっき浴は強攪拌を実施した。
【００２８】
得られた金−コバルト系アモルファス合金めっき皮膜をＸＲＤにより分析した。ＸＲＤパターンを図１に示す。この結果から、得られためっき皮膜は、いずれもアモルファス構造をとっていることがわかる。また、得られた金−コバルト系アモルファス合金めっき皮膜の組成分析、ヌープ硬さ及び接触抵抗を測定した。その結果を表１に示す。非金属元素として炭素が検出された。また、めっき皮膜は、コバルトハードゴールドのヌープ硬さ（Ｈｋ＝２００程度）より高い硬度を有していた。
【００２９】
【表１】
2007092157.tif 000002
【００３０】
更に、実施例１のめっき皮膜の耐摩耗性試験を行なったところ、コバルトハードゴールドと同程度の耐摩耗性であった。
【００３１】
［実施例４］
ＫＡｕ（ＣＮ）2を３．５×１０-3ｍｏｌ／ｄｍ3とした以外は、実施例１と同様にめっきを行い、得られためっき皮膜について、ＸＲＤ分析、蛍光Ｘ線を行なった。ＸＲＤパターンは実施例１と同様であり、得られた合金がアモルファスであることがわかった。また、蛍光Ｘ線分析の結果、ＡｕとＣｏの比はＡｕ／Ｃｏ（質量比）＝０．５５であることがわかった。
【００３２】
［実施例５］
ＣｏＳＯ4・７Ｈ2Ｏを０．１５５ｍｏｌ／ｄｍ3とした以外は、実施例１と同様にめっきを行い、得られためっき皮膜について、ＸＲＤ分析、蛍光Ｘ線を行なった。ＸＲＤパターンは実施例１と同様であり、得られた合金がアモルファスであることがわかった。また、蛍光Ｘ線分析の結果、ＡｕとＣｏの比はＡｕ／Ｃｏ（質量比）＝１．３であることがわかった。
【００３３】
［実施例６］
Ｎａ2ＷＯ4・２Ｈ2Ｏを０．３６４ｍｏｌ／ｄｍ3とした以外は、実施例１と同様にめっきを行い、得られためっき皮膜について、ＸＲＤ分析、蛍光Ｘ線を行なった。ＸＲＤパターンは実施例１と同様であり、得られた合金がアモルファスであることがわかった。また、蛍光Ｘ線分析の結果、ＡｕとＣｏの比はＡｕ／Ｃｏ（質量比）＝１．５であることがわかった。
【００３４】
［実施例７〜１０］
ＫＡｕ（ＣＮ）2を０．０３５ｍｏｌ／ｄｍ3、ＣｏＳＯ4・７Ｈ2Ｏを０．０２６ｍｏｌ／ｄｍ3、Ｎａ2ＷＯ4・２Ｈ2Ｏを０．２３４ｍｏｌ／ｄｍ3、酒石酸アンモニウムを０．２６０ｍｏｌ／ｄｍ3含有し、硫酸によりｐＨを８．５に調整した電気めっき液を用い、温度７０℃、電流密度４０ｍＡ／ｃｍ2（実施例７）、２０ｍＡ／ｃｍ2（実施例８）、１５ｍＡ／ｃｍ2（実施例９）、１２．５ｍＡ／ｃｍ2（実施例１０）で純度９９．９６％の銅板上に金−コバルト系アモルファス合金めっき皮膜（膜厚５μｍ）を形成した。なお、アノードには白金板を用い、めっき中のめっき浴は強攪拌を実施した。
【００３５】
得られた金−コバルト系アモルファス合金めっき皮膜をＸＲＤにより分析した。ＸＲＤパターンを図２に示す。この結果から、得られためっき皮膜は、いずれもアモルファス構造をとっていることがわかった。また、得られた金−コバルト系アモルファス合金めっき皮膜の蛍光Ｘ線分析を行なったところ、ＡｕとＣｏの比は、各々Ａｕ／Ｃｏ（質量比）＝１．２（実施例７）、１．４（実施例８）、１．４（実施例９）、１．５（実施例１０）であった。更に、実施例８のめっき皮膜のヌープ硬さを測定したところＨｋ＝２３３であり、コバルトハードゴールドのヌープ硬さ（Ｈｋ＝２００程度）より高い硬度を有していた。
【図面の簡単な説明】
【００３６】
【図１】実施例１〜３で得られた金−コバルト系アモルファス合金めっき皮膜のＸＲＤパターンを示す図である。
【図２】実施例７〜１０得られた金−コバルト系アモルファス合金めっき皮膜のＸＲＤパターンを示す図である。
【図１】
2007092157.tif 000003
【図２】
2007092157.tif 000004